(57)【要約】【課題】  本発明の課題は焼成による無機質板の膨張収縮を抑制して大きなサイズのものも容易に製造出来るようにすることにある。【解決手段】  水硬性無機質材料と、ガラス質材料と、骨材と、補強繊維とを主成分とした原料混合物を使用してマットをフォーミングし、該マットを圧締養生硬化した後、１０００〜１２００℃で焼成することによって焼成時の膨張収縮を抑制する。【特許請求の範囲】
【請求項１】
水硬性無機質材料と、ガラス質材料と、骨材と、補強繊維とを主成分とした原料混合物を使用してマットをフォーミングし、該マットを圧締養生硬化した後１０００〜１２００℃で焼成することを特徴とする無機質板の製造方法。
【請求項２】
該原料混合物中には該水硬性無機質材料は１５〜３０質量％、該ガラス質材料は１５〜３０質量％、該骨材は２０〜４５質量％、該補強繊維は１５〜２５質量％含有されている請求項１に記載の無機質板の製造方法。
【請求項３】
該水硬性無機質材料はスラグおよび石灰類であり、該ガラス質材料は軟化温度が９００℃以下の低融点ガラスであり、該骨材はシャモットであり、該補強繊維はワラストナイトおよびセラミック繊維である請求項２に記載の無機質板の製造方法。
【請求項４】
該石灰類は消石灰であり、該原料混合物中スラグは１５〜２５質量％、消石灰は該スラグの添加量に対して５〜１５質量％、該原料混合物中にワラストナイトは５〜２０質量％、セラミック繊維は５〜１０質量％添加されている請求項３に記載の無機質板の製造方法。
【請求項５】
該原料混合物中には木質セメント板廃材粉砕物および／または可燃性有機成分が５〜３５質量％添加されている請求項１〜４に記載の無機質板の製造方法。
【請求項６】
該無機質板は乾式法または半乾式法によって製造されている請求項１〜５に記載の無機質板の製造方法。
【発明の詳細な説明】
【技術分野】
【０００１】
本発明は、例えば外壁材、内装材等の建築板に使用される無機質板の製造方法に関するものである。
【背景技術】
【０００２】
〔従来の技術〕
従来からケイ酸質原料、石灰質原料、あるいはセメント等の無機質原料を板状に成形し、硬化し、焼成した無機質板は、耐久性に優れ、美感や質感を有し高級感のある建築板として有用である。
上記無機質板は上記無機質原料を水と混練し、該混練物を押出成形等によって成形し、養生硬化せしめた上で焼成することによって製造されている（例えば特許文献１，２，３参照）。
【０００３】
【特許文献１】特開平６−３４５５２９号公報（〔請求項１〕）
【特許文献２】特開平６−１４４９２３号公報（〔請求項１〕）
【特許文献３】特開平９−３０８７３号公報（〔請求項１〕）
【発明の開示】
【発明が解決しようとする課題】
【０００４】
上記無機質板にあっては、成形体には水が含まれており、かつ焼成による大きな温度変化にも曝されるので、成形体の膨張、収縮にもとづく亀裂、反り、ねじれ等の欠陥が発生し易く、特に建築板のような大きなサイズの成形物ではこれらの欠陥が顕著となる。
焼成温度を低く設定すれば、これらの欠陥は幾分かは解消されるであろうが、低温焼成では成形体内の無機質材料の溶融が充分行われないために強度や耐久性が劣化すると云う問題点がある。また更に無機質板表面にはエンボス加工によって凹凸模様を付して意匠性を付与することが行われているが、深い凹凸模様を付すと、凹部分と凸部分では圧縮比が大きく異なり、その結果板に密度の高低が生じ、上記欠陥は更に著しくなる。
【課題を解決するための手段】
【０００５】
本発明は上記従来の課題を解決するための手段として、水硬性無機質材料と、ガラス質材料と、骨材と、補強繊維とを主成分とした原料混合物を使用してマットをフォーミングし、該マットを圧締養生硬化した後１０００〜１２００℃で焼成する無機質板の製造方法を提供するものである。
該原料混合物中には該水硬性無機質材料は１５〜３０質量％、該ガラス質材料は１５〜３０質量％、該骨材は２０〜４５質量％、該補強繊維は１５〜２５質量％含有されていることが望ましく、また該水硬性無機質材料はスラグおよび石灰類であり、該ガラス質材料は軟化温度が９００℃以下の低融点ガラスであり、該骨材はシャモットであり、該補強繊維はワラストナイトおよびセラミック繊維であることが望ましい。更に該石灰類は消石灰であり、該原料混合物中スラグは１５〜２５質量％、消石灰は該スラグの添加量に対して５〜１５質量％、該原料混合物中にワラストナイトは５〜２０質量％、セラミック繊維は５〜１０質量％添加されていることが望ましく、また該原料混合物中には木質セメント板廃材粉砕物および／または可燃性有機成分が５〜３５質量％添加されていてもよい。そして該無機質板は乾式法または半乾式法によって製造されていることが望ましい。
【発明の効果】
【０００６】
〔作用〕
本発明にあっては、無機質板の製造に原料混合物に少量の水を添加混合して型板に散布する乾式法（半乾式法）を採用するから、原料混合物に大量の水を添加する押出し法よりも焼成時の乾燥収縮を抑制することが出来る。そして原料混合物中にガラス質材料を添加する。したがって焼成温度を１２００℃以下の低温にしても板の結着力は低下しない。該ガラス質材料はしたがって軟化温度が９００℃以下の低融点ガラスを選択する。そして該水硬性無機質材料はスラグおよび石灰類であり、該骨材はシャモットである場合には、水の添加量を少なくしてもスラグは活性度が高く化学的反応性に富み、円滑に硬化反応を起こすことが出来、上記したようにガラス質材料として低融点のものを使用して焼成温度を低くした場合でも、該スラグは該ガラス質材料とも反応し、該ガラス質材料の本来の融点よりも低い温度で溶融が開始され、水の添加量を少なくすると共に焼成温度を大巾に低下せしめて成形体の膨張収縮を抑制する。
骨材としてシャモットを選択すると、ガラス質材料軟化物の流動が抑制され、焼成時の膨張収縮が抑制される。上記水硬性無機質材料硬化後の含有する水の逃散による縮みは寸法比として約１％、そしてシャモットが原料混合物中に２０質量％以上存在する場合には、ガラス質材料軟化物の流動が抑制され、しかも該ガラス質材料は焼成時には若干膨張する傾向にあり、これらの点がバランスして本発明の無機質板は焼成後の収縮率が殆ど０になる。
【０００７】
〔効果〕
したがって本発明では無機質板の焼成を１０００℃前後の低温で行うことを可能とし、焼成による膨張収縮による亀裂、反り、ねじれ等の欠陥の発生が確実に防止され、表面に深い凹凸模様を有する耐久性、意匠性、加工性、施工性に優れた軽量なそして大きなサイズの無機質板が提供される。該無機質板はかくして建物の内壁板や外壁板等に極めて有用である。
【発明を実施するための最良の形態】
【０００８】
以下に本発明を詳細に説明する。
〔水硬性無機質材料〕
本発明の水硬性無機質材料としては、例えば普通ポルトランドセメント、早強セメント、アルミナセメント、高炉スラグセメント、フライアッシュセメント等のセメント類、高炉スラグ、電気炉酸化スラグ、電気炉還元スラグ等のスラグ、生石灰、消石灰等の石灰類あるいは石膏、炭酸マグネシウム等がある。望ましい水硬性無機質材料としては上記スラグと石灰類特に消石灰との組合わせがある。
上記水硬性無機質材料は、焼成前に生板を硬化せしめることが出来、ある程度強度があり破損しにくい硬化生板とすることが出来、作業性、歩留り等が向上する。
【０００９】
〔ガラス質材料〕
更に本発明では、焼成により溶融してバインダーとなるガラス質材料を添加する。このようなガラス質材料としては、例えばシラス、フライアッシュ、坑火石、ガラス粉、板ガラスの粉砕品、ガラス発泡体、シラスバルーン、パーライト等がある。該ガラス質材料として望ましいものは、軟化点が９００℃以下の低融点ガラスであり該低融点ガラスとしては、ＰｂＯ，Ｂ2 Ｏ3 ，ＺｎＯ等の低融点成分の含有量を多くしたガラスがあり、例えば軟化点８４０℃、融点１２００℃のＥガラス粉末は望ましい低融点ガラスである。Ｅガラス即ちＥｌｅｃｔｒｉｃａｌ  ｇｌａｓｓはガラス繊維の粉末のことであり、平均粒径は３０μｍ、主成分はＳｉＯ2 ５４質量％、Ａｌ2 Ｏ3 １５質量％、ＣａＯ２３質量％、Ｂ2 Ｏ3 ７質量％でありＢ2 Ｏ3 を含有しているので低融点であり、１０００℃前後の低温焼成を可能にする。板の軽量化を図るには、パーライト、フライアッシュバルーン、シラスバルーン、ガラス発泡体等の軽量材料を選択することが好ましい。
【００１０】
〔骨材〕
更に本発明では、焼成により溶融して板構造の主体的要素となる骨材が添加される。上記骨材としては、例えば陶石、長石、ろう石、カオリン、ハロサイト、木節粘土、蛙目粘土、セリサイト、シャモット、ドロマイト等の粘土質鉱物やケイ砂、ケイ石、珪藻土、キラ、シリカフューム等のケイ酸質原料がある。上記骨材の中で望ましいものはシャモットである。
【００１１】
〔補強繊維〕
更に本発明では、焼成による膨張収縮を抑制するために無機繊維が添加されてもよい。上記無機繊維としては、例えばワラストナイト、セピオライト等の鉱物繊維、スチールファイバー、ステンレスファイバー等の金属繊維、ガラス繊維、セラミック繊維等がある。  望ましい補強繊維としては、セラミック繊維とワラストナイトの組合わせがある。ワラストナイトはアスペクト比（１５）が一般の補強繊維と比べて大きいが、焼成体の靱性を向上せしめる作用は不十分であるから、高剛性のセラミック繊維を併用する。セラミック繊維としてはＡｌ2 Ｏ3 −ＳｉＯ2 系セラミック繊維、Ａｌ2 Ｏ3 −ＳｉＯ2 −ＺｒＯ2 系セラミック繊維があり、繊維の組織としては、非晶性のものや多結晶ムライト質のものがある。該セラミック繊維の繊維長は一般に８０μｍ以下、繊維径は２〜５μｍである。ワラストナイトは該セラミック繊維と絡合して分散性を向上せしめ、原料混合物を型板上に散布する乾式法では原料混合物中に凝集物や塊りが生成することが防止され、散布作業性が良好になる。ワラストナイトは一般に平均繊維長６００μｍ、平均繊維径４０μｍのものを使用する。更にワラストナイトは保形性、切断性を改良し、大きなサイズの板の製造を容易にする。
【００１２】
〔可燃性有機成分〕
本発明にあっては、焼成時に焼滅して無機質板に多孔質構造を形成するために可燃性有機成分が添加されてもよい。このような可燃性有機成分としては、例えば木片、木質繊維束、木質パルプ、木毛、木粉等の木質材、ポリエステル繊維、ポリアミド繊維、ポリエチレン繊維、ポリプロピレン繊維、アクリル繊維等の有機繊維、発泡ポリスチレンビーズ、ポリエチレンビーズ、ポリプロピレンビーズ等の合成樹脂成分、あるいは木質セメント板廃材等がある。可燃性有機成分のソースとして使用される木質セメント板廃材とは、木片、木質繊維束、木質パルプ、木毛、木粉等の木質補強材と、普通ポルトランドセメント、早強セメント、アルミナセメント、高炉スラグセメント、フライアッシュセメント等のセメント類や生石灰、消石灰等の石灰類、あるいは石膏、炭酸マグネシウム等の水硬性無機質材料とを主体とする原料混合物を使用し、乾式法、半乾式法、湿式法、押出成形法等で板状に成形した木質セメント板の廃材であるが、製造工程中の端材や、増改築時に発生するこれらの廃材を粉砕して再利用するものである。
上記木質セメント板には上記木質分が通常１０〜３０質量％含有される。
【００１３】
上記木質セメント板には更にポリエステル繊維、ポリアミド繊維、ポリエチレン繊維、ポリプロピレン繊維、アクリル繊維等の有機繊維や発泡ポリスチレンビーズ、ポリエチレンビーズ、ポリプロピレンビーズ等の可燃性有機成分が含まれる場合があり、焼成時にはこれら可燃性有機成分も焼滅し、木質分と共に無機質板の多孔質化に寄与する。
【００１４】
上記木質セメント板廃材は衝撃型粉砕機、磨砕型粉砕機等によって、通常粒径１０〜１００μｍ程度に粉砕され、本発明の原料として使用される。
【００１５】
〔原料混合物〕
本発明の原料混合物にあっては、通常該水硬性無機質材料１５〜３０質量％、ガラス質材料１５〜３０質量％、骨材２０〜４５質量％、補強繊維は１５〜２５質量％程度の比率とされる。骨材が４５質量％を上回る量で添加された場合には板の比重が高くなり、軽量化が実施されにくゝ、また逆に強度が低下する傾向になり、かつ加工性も劣化する。一方骨材が２０質量％を下回る量で添加された場合には、板の強度が低下しかつ耐凍性も劣化する。更に上記原料に加えて木質セメント板廃材粉砕物および／または可燃性有機成分が使用されてもよい。この場合木質セメント板廃材粉砕物および／または可燃性有機成分の添加量は５〜３５質量％程度にすることが望ましい。該木質セメント板廃材粉砕物および／または可燃性有機成分の量が５質量％を下回ると多孔性が充分付与されず、軽量化が実施されない。また該木質セメント板廃材粉砕物および／または可燃性有機成分の量が３５質量％を上回ると過度に多孔性になり、機械的強度や耐凍性に劣るようになる。上記水硬性無機質材料としてスラグと石灰質、特に消石灰とを組合わせた場合には、スラグは原料混合物中に１５〜２５質量％、石灰質はスラグの添加量に対して５〜１５質量％とされる。またセラミック繊維とワラストナイトとを組合わせた場合には、ワラストナイトは原料混合物中に５〜２０質量％、セラミック繊維とワラストナイトとの合計が１５〜２５質量％とされる。更にスラグ、Ｅガラス粉末、シャモットを組合わせた場合には、好ましい質量比率は、スラグ：Ｅガラス粉末：シャモット＝１〜１．７５：１〜３．２５：１．２５〜３である。
【００１６】
〔無機質板の製造方法〕
本発明の無機質板は半乾式法（乾式法）により製造される。
（半乾式法、乾式法）
本発明の無機質板の製造方法としては、原料混合物に水を所定量（通常５〜１５質量％）添加したものを使用する半乾式法が一般に適用されるが、原料混合物に水を添加せず、圧締養生硬化直前あるいは圧締養生硬化時に水を添加する乾式法が適用されてもよい。
即ち本発明の製造方法にあっては、型板上に上記原料混練物を散布して該マットを水分存在下で圧締養生硬化せしめ、得られた無機質板生板を焼成して本発明の無機質板とする。
【００１７】
上記方法において上記型板面には所定の凹凸陰模様を形成してもよい。また圧締はフォーミングされたマット上に更に型板を重ねて圧締装置において通常面圧５〜８ＭＰａの圧力で行うが、該マットの上側の面を表面として上側の型板の面に所定の凹凸陰模様を形成してもよい。
養生硬化は上記圧締状態で行われ、通常４５〜８０℃の温度で６〜１２時間の条件が採用される。
養生硬化後は解圧脱型し、望ましくは絶乾状態に乾燥させ、実加工等の所定の加工を施す。更に所望なれば該無機質板生板の少なくとも表面に釉薬を塗布する。本発明に使用される釉薬としては、鉛ユウ、フリットユウ、ブリストルユウ、磁器ユウ等の一般的な釉薬が使用される。その後該無機質板生板を焼成炉中に導入して焼成を行う。焼成条件としては、通常１０００〜１２００℃、１０〜３０分の条件が採用される。
このようにして製造された無機質板は、通常厚み１５〜２０mm、比重は１．２〜１．８程度である。
【００１８】
〔三層構造の無機質板〕
本発明の無機質板にあっては三層構造にされてもよい。無機質板を軽量化のために多孔構造とすると、表面が多孔になり粗面を呈するために意匠的に劣ったものとなるし、表面の凹部にごみが入り込み汚れが付着し易い。更に表面にエンボス加工によって明確な凹凸模様を付すことが困難である。また吸水し易く吸水による内部構造の劣化、更には耐凍結融解性能の劣化の問題もある。
そこで本発明の無機質板において、このような多孔構造を芯層とし、表裏層は多孔でない構造とした三層構造の無機質板とすれば、芯層が多孔質であるから軽量になり、切削加工性および施工性に優れたものとなるが、表裏層は多孔質でなく緻密構造であるから表面平滑で好ましい外観となり、明確なエンボス加工が容易となる。また表裏層によって板内部に水分が侵入することが防止されるので、内部構造が劣化しにくゝ耐久性のある耐凍結融解性能に優れた板になる。
【００１９】
このような三層構造の無機質板を製造するには、表裏層用原料混合物として、上記木質セメント板廃材粉砕物および／または上記可燃性有機成分を含まないものを使用し、芯層用原料混合物として、上記木質セメント板廃材粉砕物および／または上記可燃性有機成分を含むものを使用する。
【００２０】
そして型板上に該表裏層用原料混合物を散布して表層または裏層マットをフォーミングし、該表層または裏層マット上に該芯層用原料混合物を散布して芯層マットをフォーミングし、該芯層マット上に表裏層用原料混合物を散布して裏層または表層マットをフォーミングし、このようにして得られた三層構造のマットを水分存在下に圧締養生硬化せしめ、得られた硬化マットを焼成して三層構造の無機質板とする。表層：芯層：裏層の比率は３：４：３とすることが好ましい。圧締条件、養生条件、焼成条件は上記単層のばあいと同様である。
以下に本発明の実施例を示す。
【００２１】
〔実施例１〜７、比較例３、４〕
表１の配合にて混合した原料混合物を型板上に散布して単層マットをフォーミングし、該単層マットと共に該型板を多段に積上げた後、面圧５〜８ＭＰａでプレスし、その後圧締装置により圧締し、圧締状態で５０℃、８時間硬化養生した。その後圧締を解き脱型し、絶乾状態に乾燥させた後、表１に示す焼成温度で１５分間焼成した。
【００２２】
【表１】
2005194143.tif 000002
【００２３】
〔比較例１、２〕
表１の配合にて混合した原料混合物を押出成形機により押出成形した後、５０℃、８時間硬化養生した。その後絶乾状態に乾燥させた後、表１に示す焼成温度で１５分間焼成した。
【００２４】
上記各実施例、比較例の無機質板に対して下記の物性評価を行った。
(1)収縮率（成形時〜焼成後）
成形後の寸法と焼成後の寸法の比率（％）
(2)比重
絶乾比重
(3)曲げ強度
ＪＩＳ  Ａ  １４０８に準じる（Ｎ／mm2 ）
(4)表面意匠性
板厚２５mmに設定し、エンボス深さ１１mm、エンボス角度６０度の凹部の逆凸部を    有する型板にて乾式法で成形したとき、成形体の凹部の角に欠けあるいはスケの有無    （無い場合を○）
(5)切断性
ハンドソーで切断でき、また切断時に割れや欠けが無くスムーズに切断可能か（ス    ムーズに切断できた場合○）
(6)耐凍結融解性能
ＡＳＴＭ  Ｂ法  ３００サイクルにて異常が無いか（異常無し○）
(7)耐衝撃性
ＪＩＳ  Ａ  １４０８に準じ、５００ｇの鉄球の落下でひび割れが生じない高さ（    ｍ）
上記物性評価の結果は表１に示される。
【００２５】
表１を参照すると、実施例１〜７の無機質板は焼成時の収縮率が０．５％以下になり、また表面意匠性、切断性、耐凍結融解性に優れ、更に耐衝撃性も１．６５ｍ以上である。
比較例１、２の無機質板は押出成形によって製造されている。押出成形によれば収縮率格段に大きく、表面意匠性、切断性、耐凍結融解性、耐衝撃性も劣る。
比較例３は焼成温度が１０００℃に満たない（８００℃）場合であり、ガラスの溶融が不十分で板の結着力が不足し、強度が低下しかつ耐凍結融解性も劣化する。
比較例４は焼成温度が１２００℃を上回る（１５００℃）場合であり、ガラスの溶融が著しく進み、焼成時の収縮が大きくなり、板表面の亀裂、ひねり、反りが発生し、表面意匠性が劣化し、強度、切断性、耐凍結融解性も悪い。
【産業上の利用可能性】
【００２６】
本発明にあっては、表面意匠性に優れ、高強度の無機質板が提供され、該無機質板は建築板として有用である。